СПОСОБЫ ПОЛУЧЕНИЯ ЛЕГИРОВАННОГО ГАЛОГЕНОМ ДИОКСИДА КРЕМНИЯ

1. Способ получения легированного галогеном диоксида кремния, включающий в себя этапы, на которых
легируют сажевое тело диоксида кремния предшественником легирующей примеси, при этом предшественник легирующей примеси содержит галоген и имеет парциальное давление больше чем 2 атм (0,20265 МПа), а легирование осуществляют при температуре от 1000°С до 1500°С;
уплотняют легированное сажевое тело диоксида кремния, чтобы образовать тело диоксида кремния с закрытыми порами, при этом тело диоксида кремния с закрытыми порами содержит диоксид кремния, легированный галогеном; и
воздействуют газом на тело диоксида кремния с закрытыми порами в течение периода времени, составляющего по меньшей мере 1,0 ч, при этом газ имеет давление по меньшей мере 2,0 атм (0,20265 МПа).
2. Способ по п. 1, в котором газ имеет давление по меньшей мере 5,0 атм (0,506625 МПа).
3. Способ по п. 1, в котором газ имеет давление по меньшей мере 20,0 атм (2,0265 МПа).
4. Способ по п. 1, в котором галоген содержит хлор.
5. Способ по п. 4, в котором концентрация хлора в теле диоксида кремния с закрытыми порами составляет по меньшей мере 2,0 мас.%.
6. Способ по п. 1, в котором галоген содержит бром.
7. Способ по п. 6, в котором концентрация брома в теле диоксида кремния с закрытыми порами составляет по меньшей мере 2,0 мас.%.
8. Способ по п. 1, в котором тело диоксида кремния с закрытыми порами содержит непрореагировавший предшественник легирующей примеси, при этом непрореагировавший предшественник легирующей примеси содержит галоген и занимает пустоту или промежуток в теле диоксида кремния с закрытыми порами.
9. Способ получения легированного галогеном диоксида кремния, включающий в себя этапы, на которых легируют сажевое тело диоксида кремния предшественником легирующей примеси, при этом предшественник легирующей примеси содержит галоген и имеет парциальное давление больше чем 2 атм (0,20265 МПа), а легирование осуществляют при температуре от 1000°С до 1500°С; уплотняют легированное сажевое тело диоксида кремния, чтобы образовать тело диоксида кремния с закрытыми порами, при этом тело диоксида кремния с закрытыми порами содержит диоксид кремния, легированный галогеном; и нагревают тело диоксида кремния с закрытыми порами при температуре в пределах от 1000°С до 1500°С в течение периода времени по меньшей мере 1,0 ч.
10. Способ по п. 9, в котором галоген содержит хлор.
11. Способ по п. 10, в котором концентрация хлора в теле диоксида кремния с закрытыми порами составляет по меньшей мере 2,0 мас.%.
12. Способ по п. 9, в котором галоген содержит бром.
13. Способ по п. 12, в котором концентрация брома в теле диоксида кремния с закрытыми порами составляет по меньшей мере 1,0 мас.%.
14. Способ по п. 9, в котором период времени составляет по меньшей мере 4,0 ч.
15. Способ по п. 9, в котором тело диоксида кремния с закрытыми порами содержит непрореагировавший предшественник легирующей примеси, при этом непрореагировавший предшественник легирующей примеси содержит галоген и занимает пустоту или промежуток в теле диоксида кремния с закрытыми порами.
16. Способ по п. 9, дополнительно включающий в себя термическую обработку тела диоксида кремния с закрытыми порами, при этом термическая обработка включает в себя воздействие на тело диоксида кремния с закрытыми порами температурой в пределах от 1300°С до 1600°С в течение периода времени, составляющего по меньшей мере 1,0 ч, при этом термическую обработку начинают по окончании нагрева.
17. Способ по п. 9, дополнительно включающий в себя воздействие на тело диоксида кремния с закрытыми порами газом, имеющим давление по меньшей мере 2,0 атм (0,20265 МПа).
18. Способ по п. 9, в котором предшественник легирующей примеси имеет парциальное давление по меньшей мере 5,0 атм (0,506625 МПа).
19. Способ по п. 9, дополнительно включающий в себя вытягивание или повторное вытягивание тела диоксида кремния с закрытыми порами, при этом вытягивание или повторное вытягивание включает в себя нагрев тела диоксида кремния с закрытыми порами до температуры по меньшей мере 1700°С, а вытягивание или повторное вытягивание начинают по окончании нагрева.
20. Легированный галогеном диоксид кремния, полученный способом, включающим в себя способ по п. 9.
21. Оптическое волокно, содержащее легированный галогеном диоксид кремния по п. 20.